(57)【特許請求の範囲】
【請求項１】
電線およびケーブル被覆材であって、
（ａ）４０重量％から９０重量％のポリフェニレンスルフィドと、
（ｂ）１０重量％から５０重量％のポリマーグラフト化剤であり、少なくとも５０重量％のエチレンと、０．５重量％から１５重量％の、炭素原子４〜１１個の不飽和エポキシドからなるグループから選択される少なくとも１つの第１の反応性部分と、０から４９重量％の、１〜１２炭素原子のアルキル基を有するアクリル酸アルキルエステルおよびメタクリル酸アルキルエステルの少なくとも１つから選択される第２の部分との共重合体であるポリマーグラフト化剤と、
（ｃ）１重量％から２０重量％のエチレン共重合体イオノマーであり、少なくとも５０重量％のエチレンと、１重量％から３５重量％の酸含有不飽和モノカルボン酸と、０から４９重量％の、アクリル酸アルキルエステルおよびメタクリル酸アルキルエステルの少なくとも１つから選択される部分とを含み、および、さらに、金属イオンにより酸基が３０〜７０％中和されているエチレン共重合体と
を含む組成物から製造され、［（ｂ）の第１の反応性部分］対［（ｃ）のモノカルボン酸の酸］のモル比が１．０から５．５の範囲にあり、［（ｂ）のポリマーグラフト化剤］対［（ｃ）のエチレン共重合体イオノマー］のモル比が３：１から２０：１の範囲にあることを特徴とする電線およびケーブル被覆材。
【請求項２】
［（ｂ）の第１の反応性部分］対［（ｃ）のモノカルボン酸の酸］のモル比が１．７から４の範囲にあり、成分（ｂ）がエチレン／アクリル酸ｎ−ブチル／メタクリル酸グリシジルのターポリマーであることを特徴とする請求項１に記載の電線およびケーブル被覆材。
【請求項３】
成分（ｂ）および（ｃ）の総合重量が３０重量パーセントより大きいことを特徴とする請求項２に記載の電線およびケーブル被覆材。
【請求項４】
電線およびケーブル被覆材組成物であって、
（ａ）４０重量％から９０重量％のポリフェニレンスルフィドと、
（ｂ）１０重量％から５０重量％のポリマーグラフト化剤であり、少なくとも５０重量％のエチレンと、０．５重量％から１５重量％の、炭素原子４〜１１個の不飽和エポキシドからなるグループから選択される少なくとも１つの第１の反応性部分と、０から４９重量％の、１〜１２炭素原子のアルキル基を有するアクリル酸アルキルエステルおよびメタクリル酸アルキルエステルの少なくとも１つから選択される第２の部分との共重合体であるポリマーグラフト化剤と、
（ｃ）１重量％から２０重量％のエチレン共重合体イオノマーであり、少なくとも５０重量％のエチレンと、１重量％から３５重量％の酸含有不飽和モノカルボン酸と、０から４９重量％の、アクリル酸アルキルエステルおよびメタクリル酸アルキルエステルの少なくとも１つから選択される部分とを含み、および、さらに、金属イオンにより酸基が３０〜７０％中和されているエチレン共重合体と
を含み、［（ｂ）の第１の反応性部分］対［（ｃ）のモノカルボン酸の酸］のモル比が１．０から５．５の範囲にあり、［（ｂ）のポリマーグラフト化剤］対［（ｃ）のエチレン共重合体イオノマー］のモル比が３：１から２０：１の範囲にあることを特徴とする電線およびケーブル被覆材組成物。
【請求項５】
請求項４の組成物から作製することを特徴とする物品。
【請求項６】
ポリマー組成物で電線またはケーブルを被覆する方法であり、前記方法が、
（ａ）ポリマー組成物を加熱して、ポリマー溶融物を形成するステップと、
（ｂ）ポリマー溶融物を電線またはケーブルを取囲んで押出し、被覆された電線またはケーブルを形成するステップと
を含む方法であって、このポリマー組成物が、
（Ｉ）４０重量％から９０重量％のポリフェニレンスルフィドと、
（ＩＩ）１０重量％から５０重量％のポリマーグラフト化剤であり、少なくとも５０重量％のエチレンと、０．５重量％から１５重量％の、炭素原子４〜１１個の不飽和エポキシドからなるグループから選択される少なくとも１つの第１の反応性部分と、０から４９重量％の、１〜１２炭素原子のアルキル基を有するアクリル酸アルキルエステルおよびメタクリル酸アルキルエステルの少なくとも１つから選択される第２の部分との共重合体であるポリマーグラフト化剤と、
（ＩＩＩ）１重量％から２０重量％のエチレン共重合体イオノマーであり、少なくとも５０重量％のエチレンと、１重量％から３５重量％の酸含有不飽和モノカルボン酸と、０から４９重量％の、アクリル酸アルキルエステルおよびメタクリル酸アルキルエステルの少なくとも１つから選択される部分とを含み、および、さらに、金属イオンにより酸基が３０〜７０％中和されているエチレン共重合体と
を含み、［（ｂ）の第１の反応性部分］対［（ｃ）のモノカルボン酸の酸］のモル比が１．０から５．５の範囲にあり、［（ｂ）のポリマーグラフト化剤］対［（ｃ）のエチレン共重合体イオノマー］のモル比が３：１から２０：１の範囲にあることを特徴とする方法。
【発明の詳細な説明】
【０００１】
（発明の背景）
発明の分野
本発明は、電線および被覆の用途に有用な熱可塑性ポリマーアロイ組成物に関する。本発明は具体的には、耐高温性および難燃性を要する電線被覆の用途に有用なポリフェニレンスルフィドアロイ組成物に関する。
【０００２】
関連技術の説明
今日の高性能車のフード下で使用される電線およびケーブルの絶縁材料に対する温度要求条件は、増大し続けている。自動車配線に大量に使用される可塑性ポリ塩化ビニル（ＰＶＣ）は、耐薬品および難燃性、絶縁容量、および適度の靱性を提供するが、高温性能および環境上の問題がある。ＰＶＣ樹脂の廃棄および再生が困難であることは、今日重大問題として認識されている。焼却の結果、著しい量の塩化水素および重金属残さが生成する。その上、ＰＶＣは、自動車の製造に使用される他のプラスチックとの相溶性がなく、再生工程における問題を生じている。
【０００３】
今日の自動車配線では、高温性能、良好な耐薬品および難燃性、良好な電気的性質、良好な低温たわみ性、および靱性が必要とされる。１９９３年４月２９日公告された国際公開９３／０８２３４号（Ｈａｕｓｍａｎｎ）は、部分的にグラフトされた、柔軟な熱可塑性ブレンドであって、高温および低温性能を有するが、難燃性に乏しい、ポリエステル熱可塑性、エポキシ基含有エチレン共重合体と、酸基含有エチレン共重合体のイオノマーとに基づく熱可塑性ブレンドを提供している。ハロゲンの付加により、難燃性を提供することができるが、上述の環境問題を持ち込んでしまう。
【０００４】
水和物充填材を充填した、架橋されたエチレン酢酸ビニル共重合体（ＥＶＡ）は、ハロゲンなしで難燃性を提供するが、中位の機械的靱性であるため、今日の隙間なく配置されたエンジン室において空間を節減するための薄い自動車用被覆材としては不適当である。過酸化物または照射のいずれかによる架橋を行うと、費用がふえてしまう。過酸化物架橋の場合、熱可塑系とは異なり、連続加硫（ＣＶ）管などの資本設備が必要となる。
【０００５】
ポリフェニレンスルフィド（ＰＰＳ）は、優れた耐薬品性、高い熱変形温度、良好な電気絶縁性状、およびハロゲンなしで固有の難燃性を有する高温度、半結晶性、エンジニアリング熱可塑性樹脂である。衝撃強さが低く、また破断伸びが低いことから、たわみ性に乏しい点を見ることができる。したがって、自動車のフード下における配線などの、高温性能、耐衝撃性、およびたわみ性を要する電線およびケーブルの用途には、ＰＰＳの使用が制限されてきている。
【０００６】
強化されたアロイ組成物であって、あるエチレン共重合体と、エポキシド、イソシアン酸エステル、アジリジン、シラン、ハロゲン化アルキル、アルファ−ハロケトン、アルファ−ハロアルデヒド、またはオキサゾリンの少なくとも１つから選択される、反応性基を含有する、あるポリマーグラフト化剤とを、ポリエチレン、ポリプロピレンおよびそれらの共重合体；ポリ（ブテン−１）、ポリ−４−メチルペント−１−エン、ポリスチレンおよびそれらの共重合体；ポリフェニレンオキシド、ポリフェニレンスルフィド（ＰＰＳ）、およびポリスルホンから選択されるポリマーとともに溶融混合することにより形成されるアロイ組成物が、米国特許４，８７１，８１０号（Ｓａｌｔｍａｎ）に教示されている。
【０００７】
ＰＰＳを含有するより高弾性率のアロイ組成物が、米国特許５，６２５，００２号（Ｔｏｒａｙ）中に開示されている。ＳａｌｔｍａｎもＴｏｒａｙも、電線およびケーブルなどの柔軟な、高温度の、難燃性の用途に対する適切なポリフェニレンスルフィドアロイ組成物には取組んでいない。
【０００８】
したがって、当技術分野において、電線およびケーブルの用途、特に自動車のフード下配線向けの、低温および高温性能、良好な電気的性質、および難燃性を有する、好ましくはハロゲンを含有しない、柔軟な、靱性のある熱可塑性組成物が望まれている。
【０００９】
（発明の簡単な概要）
本発明は、電線およびケーブル被覆材であって、
（ａ）約４０重量％から約９０重量％のポリフェニレンスルフィドと、
（ｂ）約１０重量％から約５０重量％のポリマーグラフト化剤であり、エチレン少なくとも約５０重量％と、約０．５重量％から約１５重量％の、（ｉ）炭素原子４〜１１個の不飽和エポキシド、（ｉｉ）炭素原子２〜１１個の不飽和イソシアン酸エステル、（ｉｉｉ）アルキル基が炭素原子１〜１２個からなるアルコキシシランまたはアルキルシラン、および（ｉｖ）オキサゾリンからなるグループから選択される少なくとも１つの第１の反応性部分と、約０から約４９重量％のアルキル基およびエーテル基が炭素原子１〜１２個のものである、アクリル酸アルキルエステル、メタクリル酸アルキルエステル、ビニルエーテル、一酸化炭素、および二酸化硫黄の少なくとも１つから選択される第２の部分との共重合体であるポリマーグラフト化剤と、
（ｃ）約１重量％から約２０重量％のエチレン共重合体であり、少なくとも約５０重量％のエチレンと、約１重量％から３５重量％の酸含有不飽和モノカルボン酸と、約０から約４９重量％の、アクリル酸アルキルエステル、メタクリル酸アルキルエステル、ビニルエーテル、一酸化炭素、および二酸化硫黄の少なくとも１つから選択される部分とを含み、かつさらに、金属イオンにより酸基が０〜１００％中和されているエチレン共重合体と
を含む組成物から製造される被覆材を提供する。
【００１０】
本発明はまた、
（ａ）約４０重量％から約９０重量％のポリフェニレンスルフィドと、
（ｂ）約１０重量％から約５０重量％のポリマーグラフト化剤であり、エチレン少なくとも約５０重量％と、約０．５重量％から約１５重量％の、（ｉ）炭素原子４〜１１個の不飽和エポキシド、（ｉｉ）炭素原子２〜１１個の不飽和イソシアン酸エステル、（ｉｉｉ）アルキル基が炭素原子１〜１２個からなるアルコキシシランまたはアルキルシラン、および（ｉｖ）オキサゾリンからなるグループから選択される少なくとも１つの第１の反応性部分と、約０から約４９重量％の、アルキル基およびエーテル基が炭素原子１〜１２個のものである、アクリル酸アルキルエステル、メタクリル酸アルキルエステル、ビニルエーテル、一酸化炭素、および二酸化硫黄の少なくとも１つから選択される第２の部分との共重合体であるポリマーグラフト化剤と、
（ｃ）約１重量％から約２０重量％のエチレン共重合体であり、少なくとも約５０重量％のエチレンと、約１重量％から３５重量％の酸含有不飽和モノカルボン酸と、約０から約４９重量％の、アクリル酸アルキルエステル、メタクリル酸アルキルエステル、ビニルエーテル、一酸化炭素、および二酸化硫黄の少なくとも１つから選択される部分とを含み、かつさらに、金属イオンにより酸基が０〜１００％中和されるエチレン共重合体と
を含む組成物であって、（ｂ）の第１の反応性部分対（ｃ）の酸のモル比が約１．０から約５．５の範囲にある組成物を提供する。
【００１１】
さらに、本発明は、ポリマー組成物で電線またはケーブルを被覆する方法であり、
（ａ）ポリマー組成物を加熱して、ポリマー溶融物を形成するステップと、
（ｂ）ポリマー溶融物を電線またはケーブルを取囲んで押出し、被覆された電線またはケーブルを形成するステップと
を含む方法であって、このポリマー組成物が、
（Ｉ）約４０重量％から約９０重量％のポリフェニレンスルフィドと、
（ＩＩ）約１０重量％から約５０重量％のポリマーグラフト化剤であり、エチレン少なくとも約５０重量％と、約０．５重量％から約１５重量％の、（ｉ）炭素原子４〜１１個の不飽和エポキシド、（ｉｉ）炭素原子２〜１１個の不飽和イソシアン酸エステル、（ｉｉｉ）アルキル基が炭素原子１〜１２個からなるアルコキシシランまたはアルキルシラン、および（ｉｖ）オキサゾリンからなるグループから選択される少なくとも１つの第１の反応性部分と、約０から約４９重量％の、アルキル基およびエーテル基が炭素原子１〜１２個のものである、アクリル酸アルキルエステル、メタクリル酸アルキルエステル、ビニルエーテル、一酸化炭素、および二酸化硫黄の少なくとも１つから選択される第２の部分との共重合体であるポリマーグラフト化剤と、
（ＩＩＩ）約１重量％から約２０重量％のエチレン共重合体であり、少なくとも約５０重量％のエチレンと、約１重量％から３５重量％の酸含有不飽和モノカルボン酸と、約０から約４９重量％の、アクリル酸アルキルエステル、メタクリル酸アルキルエステル、ビニルエーテル、一酸化炭素、および二酸化硫黄の少なくとも１つから選択される部分とを含み、かつさらに、金属イオンにより酸基が０〜１００％中和されるエチレン共重合体と
を含む組成物である方法を提供する。
【００１２】
定義
「部分的にグラフトした」とは、本発明の組成物においてエチレン共重合体（ｃ）が制約的成分であり、したがってエチレン共重合体の酸官能性の総量が、グラフト化剤（ｂ）とエチレン共重合体（ｃ）との間のグラフト化反応を制限すること、すなわち、本明細書における特許請求が許容するよりも多く、エチレン共重合体を使用すると、成分間の架橋レベルが増加する結果になり、それが本発明の利点である性状に悪影響を及ぼすであろうことをいう。
【００１３】
本明細書において、「共重合体」の語は、２つ以上のモノマーから重合されたポリマーをいい、ターポリマーを含む。より特定的な「エチレンアクリル酸共重合体」、「エチレンメタクリル酸共重合体」などの記述は、第３のモノマーをも存在させ得る共重合体を含むことを意図する。
【００１４】
エチレン／酸共重合体、すなわち「酸共重合体」およびその対応するイオノマーは、アクリル酸もしくはメタクリル酸、またはマレイン酸もしくはフマル酸またはそれらの酸無水物などの、オレフィン的に不飽和な有機一塩基酸または二塩基酸とのエチレンの共重合体であり、酸（または酸無水物）が、全ポリマー材料の約０．５から５０モルパーセントを構成することが、当技術分野においてよく知られている。エチレン／酸共重合体およびそれらの調製方法は、当技術分野においてよく知られており、例えば、米国特許第３２６４２７２号、第３４０４１３４号、第３３５５３１９号、および第４３２１３３７号に開示されている。共重合体は、その酸が全体的にまたは部分的に中和されて塩を生成するとき、イオノマーと呼ばれる。前記酸についてのカチオンは通常、ナトリウム、カリウム、亜鉛などのアルカリ金属である。本明細書においていう「酸共重合体」または「イオノマー」は、直接共重合体またはグラフト共重合体とすることができる。
【００１５】
エチレン／酸／アクリル酸エステルターポリマーは、エチレンと、アクリル酸またはメタクリル酸などのオレフィン的に不飽和な有機酸と、アクリル酸アルキルエステルまたはメタクリル酸アルキルエステルターモノマー（例えば、アクリル酸ｎ−ブチルもしくはメタクリル酸ｎ−ブチル、またはアクリル酸イソブチル）との共重合体であることが、当技術分野においてよく知られている。
【００１６】
（発明の詳細な説明）
本発明は、とりわけ電線およびケーブルの用途に有用な、ポリフェニレンスルフィド（ＰＰＳ）に基づく、熱可塑性アロイを提供する。このように、本出願は、組成物、ならびに電線およびケーブル被覆材をともに特許請求するものである。この組成物は、部分的にグラフトした、柔軟な、ハロゲン非含有の熱可塑性アロイである。これらのＰＰＳアロイは、要求のきびしい自動車のフード下配線の用途に使用するため、優れた機械的な、低温および高温性能と、耐薬品および難燃性とを有する。これらの被覆材は、１５０℃における２１日間の経時試験後において、最小の変色、および性状の保持を示しており、例えば少なくとも５０％の破断伸びが保持されるが、この結果はアロイに混合される安定剤の量およびタイプに依存している。
【００１７】
本発明は、ポリフェニレンスルフィド約４０重量％から約９０重量％を含む組成物と、電線およびケーブル被覆材をともに特許請求する。ポリフェニレンスルフィド（ＰＰＳ）は、当技術分野において知られており、比較的不活性であると報告されている。例えば、米国特許５，６２５，００２号、第１欄を参照されたい。しかし、ＰＰＳが、−Ｃ6Ｈ4Ｃｌおよび−Ｃ6Ｈ4Ｓ-Ｎａ+（または、反応混合物を酸性にする場合、Ｃ6Ｈ4ＳＨ）などの反応性の末端基を含有できることが、文献中に示唆されている。Ｐｏｌｙｍｅｒｉｃ  Ｍａｔｅｒｉａｌｓ  Ｅｎｃｙｃｌｏｐｅｄｉａ，ｅｄ．Ｊ．Ｃ．Ｓａｌａｍｏｎｅ，ｖｏｌ．８，ｐ．６５１０中の、Ｄａｒｒｙｌ  Ｒ．ＦａｈｅｙおよびＪｏｎ  Ｆ．Ｇｅｉｂｅｌ、「ポリ（フェニレンスルフィド）（ｐ−ジクロロベンゼンおよび硫化ナトリウムによる合成）」を参照されたい。これらの末端基は、存在する場合、グラフト化剤（ｂ）とＰＰＳ（ａ）の連続相との間における付加グラフト化を可能にするので、本発明が記述する組成物の性状に有利な効果を有するはずである。実際に、本発明に使用するＰＰＳ中に存在する反応性末端基の数を増加させることができれば、本発明において概説する組成物が提供する、有利な性状をさらに向上させることができるはずである。その上、ＰＰＳの末端基の化学的性質を変化させてグラフト化剤（ｂ）と反応可能な基を強化することにより、本発明が記述する、グラフト化剤（ｂ）の、エチレン共重合体（ｃ）に対する最適な比率を変更することができる可能性がある。
【００１８】
本発明において有用なＰＰＳ系熱可塑性樹脂（ａ）は高い融点（２６５℃溶融開始）を有し、また実質的に線状ポリマーであり、比較的高い分子量を有する。このような樹脂は市販されている。好ましいＰＰＳ樹脂は、Ｐｈｉｌｌｉｐｓ  Ｐｅｔｒｏｌｅｕｍ製のＲｙｔｏｎ  ＧＲ０２、高流動性／低粘度等級、である。組成物は、ＰＰＳ約５０重量％から約７０重量％を含有することが好ましく、約６０重量％が最も好ましい。約９０重量％を超えてＰＰＳを有する組成物は通常固過ぎて、伸びが不足し自動車のフード下配線にとって魅力的ではない。
【００１９】
この組成物と、電線およびケーブル被覆材はまた、約１０重量％から約５０重量％、好ましくは約２０重量％から約４０重量％、最も好ましくは約３０重量％から約３７重量％のポリマーグラフト化剤を含み、最適値約３３重量％が示唆されるが、これらは他の成分の性質および含量に依存する。
【００２０】
本発明の組成物において有用なポリマーグラフト化剤（ｂ）は、アクリル酸グリシジル、メタクリル酸グリシジル（ＧＭＡ）、アリルグリシジルエーテル、ビニルグリシジルエーテル、およびイタコン酸グリシジルなどの炭素原子４〜１１個の不飽和エポキシド；イソシアン酸ビニルおよびイソシアナトエチルメチルアクリレートなどの炭素原子２〜１１個の不飽和イソシアン酸エステル；アジリジン；シラン；またはオキサゾリンから選択される１つまたは複数の反応性基と共重合するエチレン共重合体であり、アクリル酸アルキルエステル、メタクリル酸アルキルエステル、一酸化炭素、二酸化硫黄、および／またはビニルエーテルなどの第２の反応性部分を追加的に含有でき、その場合アルキル基は炭素原子１〜１２個からなる。
【００２１】
具体的には、ポリマーグラフト化剤は、少なくとも５０重量％のエチレンと、０．５〜１５重量％の、（ｉ）炭素原子４〜１１個の不飽和エポキシド、（ｉｉ）炭素原子２〜１１個の不飽和イソシアン酸エステル、（ｉｉｉ）アルキル基が炭素原子１〜１２個からなるアルコキシシランまたはアルキルシラン、および（ｉｖ）オキサゾリンからなるグループから選択される少なくとも１つの第１の反応性部分と、０〜４９重量％の、下記におけるアルキル基およびエーテル基が炭素原子１〜１２個である、アクリル酸アルキルエステル、メタクリル酸アルキルエステル、ビニルエーテル、一酸化炭素、および二酸化硫黄の少なくとも１つから選択される第２の部分との共重合体である。
【００２２】
本発明の組成物における使用のため有用な、好ましいポリマーグラフト化剤には、エチレン／アクリル酸グリシジル、エチレン／アクリル酸ｎ−ブチル／アクリル酸グリシジル、エチレン／アクリル酸メチル／アクリル酸グリシジル、エチレン／メタクリル酸グリシジル（Ｅ／ＧＭＡ）、エチレン／アクリル酸ｎ−ブチル／メタクリル酸グリシジル（Ｅ／ｎＢＡ／ＧＭＡ）、およびエチレン／アクリル酸メチル／メタクリル酸グリシジル共重合体が含まれる。本発明の組成物における使用のため有用な、最も好ましいグラフト化剤は、エチレン／アクリル酸ｎ−ブチル／メタクリル酸グリシジル、およびエチレン／メタクリル酸グリシジルに由来する共重合体である。
【００２３】
特に好ましいポリマーグラフト化剤は、少なくとも５５重量％のエチレンと、１〜１０重量％の、炭素原子４〜１１個の不飽和エポキシドと、０〜３５重量％の、アルキル基が炭素原子１〜８個を含有する、アクリル酸アルキルエステル、メタクリル酸アルキルエステル、またはそれらの混合物の少なくとも１つとの共重合体である。好ましい不飽和エポキシドは、メタクリル酸グリシジルおよびアクリル酸グリシジルであり、それらは１〜７重量％のレベルで共重合体中に存在する。エチレン含量が６０重量％を超え、かつ第３の部分がアクリル酸メチル、アクリル酸イソ−ブチル、およびアクリル酸ｎ−ブチルから選択されることが好ましい。
【００２４】
特許請求する組成物と電線およびケーブル被覆材はまた、約１重量％から約２０重量％、好ましくは約５重量％から約１５重量％、またより好ましくは約７重量％のエチレン共重合体を含む。本発明において有用なエチレン共重合体（ｃ）は、少なくとも５０重量％のエチレンと、１〜３５重量％の酸含有不飽和モノカルボン酸と、０〜４９重量％の、アクリル酸アルキルエステル、メタクリル酸アルキルエステル、ビニルエーテル、一酸化炭素、および二酸化硫黄の少なくとも１つから選択される部分とを含み、かつさらに、共重合体において金属イオンにより酸基が０〜１００％中和される。
【００２５】
好ましいエチレン共重合体は、少なくとも６０重量％のエチレンと、５〜１５重量％のアクリル酸またはメタクリル酸と、０〜２５重量％の、アクリル酸メチル、アクリル酸イソ−ブチル、およびアクリル酸ｎ−メチルの少なくとも１つから選択される部分とを含み、かつさらに、リチウム、カリウム、ナトリウム、亜鉛、マグネシウム、アルミニウム、およびカルシウムから選択される金属イオンにより酸基が０〜７０％、好ましくは３０〜７０％中和される。
【００２６】
適切な好ましいエチレン共重合体には、エチレン／アクリル酸、エチレン／メタクリル酸（Ｅ／ＭＡＡ）、エチレン／アクリル酸／アクリル酸ｎ−ブチル、エチレン／メタクリル酸／アクリル酸ｎ−ブチル、エチレン／メタクリル酸／アクリル酸イソ−ブチル、エチレン／アクリル酸／アクリル酸イソ−ブチル、エチレン／メタクリル酸／メタクリル酸ｎ−ブチル、エチレン／アクリル酸／メタクリル酸メチル、エチレン／アクリル酸／エチルビニルエーテル、エチレン／アクリル酸／ブチルビニルエーテル、エチレン／アクリル酸／アクリル酸メチル、エチレン／メタクリル酸／アクリル酸エチル、エチレン／メタクリル酸／メタクリル酸メチル、エチレン／アクリル酸／メタクリル酸ｎ−ブチル、エチレン／メタクリル酸／エチルビニルエーテル、およびエチレン／アクリル酸／ブチルビニルエーテルが含まれる。本発明の組成物における使用のため最も好ましいエチレン共重合体は、エチレン／メタクリル酸共重合体、エチレン／アクリル酸共重合体、エチレン／メタクリル酸／アクリル酸ｎ−ブチルターポリマー、およびエチレン／メタクリル酸／アクリル酸メチルターポリマーである。
【００２７】
本明細書において記述する本発明の組成物は、成分（ａ）〜（ｃ）１００％に基づくものである。もちろん、この組成物は、従来の熱可塑性樹脂をコンパウンド化する際に通例使用されるような他の成分を含むことができるが、それはこのような他の成分が、成分（ａ）〜（ｃ）１００重量部当り、１００重量部以下であるという条件においてである。このような他の成分の例には、カーボンブラック、金属失活剤、ガラス繊維、グラファイト繊維、デュポンＫｅｖｌｅｒ（登録商標）アラミド繊維、ガラス球、可塑剤、滑剤、シリカ、二酸化チタン、顔料、粘土、マイカ、および他の鉱物質充填材、難燃剤、酸化防止剤、紫外線安定剤、熱安定剤、加工助剤、接着剤、および粘着付与剤が含まれる。
【００２８】
出願人は、上述の組成物および被覆材の範囲内にある特定の組成物ならびに電線およびケーブル被覆材が、他の性状の中でも耐薬品および難燃性、およびたわみ性を要する高温度の用途に特に適することを発見している。このような組成物への鍵は、ポリマーグラフト化剤重量の、エチレン共重合体重量に対する比率、ならびにこのような成分の相対的な量、にある。具体的には、出願人は、ポリマーグラフト化剤（ｂ）の、エチレン共重合体（ｃ）に対する重量比が約３：１から約２０：１の範囲にある場合、得られたポリマーアロイが良好な曲げモジュラス、引張り強さ、ならびに改良された破断伸び、および改良された老化における破断伸び保持性を示すことを特定している。
【００２９】
より具体的には、各ポリマーのコモノマー含量を変更することにより（ｂ）：（ｃ）の重量比を変化させることができるので、出願人はまた、ポリマーグラフト化剤（ｂ）の第１の反応性部分の、エチレン共重合体（ｃ）の酸部分に対する最適なモル比をも特定しており、このモル比が好ましい組成物のより良い指標であろう。このモル比は、グラフト化剤（ｂ）中の反応性部分、例えばＧＭＡ、のモル数を、エチレン共重合体（ｃ）中の酸部分、例えばＭＡＡ、のモル数で割った商として、簡単に計算される。（ｂ）の第１の反応性部分対（ｃ）の酸の最適なモル比は約１．０から約５．５、好ましくは約１．０から約５．２５、より好ましくは約１．７から約４、また最も好ましくは約１．７から約１．９の範囲にある(比率１．７４、１．８３、および１．８８を示している実施例に基づく)。
【００３０】
成形時の破断伸び（ＥＬＯ）のレベル約１５０以上が、電線およびケーブルの用途向けに重要である。約３：１から約２０：１の範囲にある（ｂ）：（ｃ）重量比を有する、または好ましくは、約１．０から約５．５の範囲にある、（ｂ）の第１の反応性部分対（ｃ）の酸のモル比を有する、本明細書において記述する組成物はまた、限界酸素指数（ＬＯＩ）として示される優れた難燃性、優れた体積膨潤性および電気的性質を示しており、これらの性質によって、この組成物は、同様な性状のバランスを要する他の用途をも想定しているが、電線およびケーブルの用途に特に適したものとなっている。
【００３１】
特許請求する組成物と電線およびケーブル被覆材における、ポリマーグラフト剤（ｂ）対エチレン共重合体（ｃ）の好ましい重量比は、約４：１から約１８：１の範囲にあり、約５：１から約１５：１がより好ましい。その上、これらの組成物は少なくとも約３０重量％の（ｂ）および（ｃ）を組合せて含有することが好ましく、約４０重量％の（ｂ）および（ｃ）を組合せて含有することがより好ましい。重量比（ｂ）：（ｃ）が約５：１であり、かつ／または（ｂ）の第１の反応性部分対（ｃ）の酸のモル比が約１．８であり、特に好ましい組成物は、下記の通りである。
（ａ）ＰＰＳ  ６０重量％、
（ｂ）ポリマーグラフト化剤、例えば、ＥｎＢＡＧＭＡ（ＧＭＡ５．２５重量％）、３３．３重量％、
（ｃ）エチレン共重合体、例えばイオノマー（ＭＡＡ９．０重量％）、６．７重量％。
【００３２】
本明細書において記述する組成物と電線およびケーブル被覆材の３つの成分を、高いせん断力のもとで互いに溶融混合する。これらの成分は最初、「ソルトアンドペパ」ブレンドとして、すなわち各々の成分をペレットでブレンドして互いに組合せることができ、または各成分を、異なった成分を同時にもしくは別個に計量することを経て、互いに組合せることができ、または、各成分を分割し、１つまたは複数の経路で、押出機、Ｂａｎｂｕｒｙ、Ｂｕｓｓ  Ｋｎｅａｄｅｒ、Ｆａｒｒｅｌｌ連続混合機、または他の混合装置などの混合装置の、１つまたは複数の区画に投入し混合することができる。例えば、２つ以上の供給ゾーンを有し、それらの中に１つまたは複数の成分を順次添加できる押出機を使用することができる。
【００３３】
添加順序は、本発明が記述する高温度性状になんら影響を及ぼさない。高せん断力により、グラフト化反応を実行するのに必要な程度に、全成分の適正な分散が保証される。さらに、本発明の組成物に必要なモルホロジを達成するため、十分な混合が必須である。本発明の組成物が必要とするモルホロジは、連続相が熱可塑性樹脂、すなわち成分（ａ）、でなければならないことである。
【００３４】
本発明はまた、本明細書において特許請求する電線およびケーブル被覆材で、電線を被覆する方法を提供する。このような被覆材の好ましい実施形態についての前述の考察は、このような被覆材を使用する特許請求する本方法にも同様に等しくあてはまる。本方法は、ポリマーアロイ組成物を加熱して、本明細書において記述されるようなポリマー溶融物を形成すること、および、このようなポリマー溶融物を電線またはケーブルを取囲んで押出し、被覆された電線またはケーブルを形成することを含む。種々の加熱および押出しの方法が、当分野における技術者に知られているであろう。
【００３５】
本発明は、特に表示のない限り部および百分率が重量部および重量百分率であり、温度が摂氏度である下記の実施例により、さらに理解することができる。
【００３６】
（実施例）
本発明によって作製するポリマーアロイは、ポリ（フェニレンスルフィド）樹脂、ポリマーグラフト化剤、およびエチレン共重合体の３つの主要成分を、他の添加剤とともに、３０ｍｍの二軸スクリュ押出機を使用して、表１に略述する装置条件のもとで溶融混合することにより製造する。二軸スクリュ押出機により、許容できるアロイを生成させるため必要とする混合を得るのに要する高せん断力、および溶融状態における滞留時間が提供される。同様な高せん断力混合を提供することができる、ポリマー溶融物での使用向けに設計された、他の混合装置も、本発明のためのアロイを製造することが可能となろう。この混合装置には、Ｂａｎｂｕｒｙ混合機、Ｂｕｓｓ同時混練機、および２本ロール機が含まれるが、これらに限定されない。
【００３７】
本発明が記述する電線被覆材を製造するステップは、下記の通りである。
１）種々のポリマー成分のペレットによるブレンドを、任意の添加剤とともにタンブル混合するステップ。
２）ステップ１からの混合物を二軸スクリュ押出機または同様な装置を使用して溶融混合するステップ。
３）押出機から出るポリマーのストランドを冷水浴中で急冷し、乾燥後そのストランドを造粒するステップ。
４）ステップ２および３において形成した、造粒化アロイを、溶融状態において電線上に押出し、引続いて冷水浴中で急冷するステップ。
【００３８】
表２は、本発明が記述するアロイの物理的性状を略述し、非改質ＰＰＳ樹脂についてのこれらの性状と対比させている。表２における比較例Ａは、Ｐｈｉｌｌｉｐｓ  Ｃｈｅｍｉｃａｌ  ＣｏｍｐａｎｙによってＲｙｔｏｎ（登録商標）ＰＲ０９−６０として販売される、市販のＰＰＳが１００％のものであり、上記ステップ１から３により調製する。実施例１、２、４から６および比較例Ｃ３までに使用した特定のイオノマーは、エチレン６７．５重量％、アクリル酸ｎ−ブチル２３重量％、およびメタクリル酸９重量％のターポリマーであり、亜鉛塩を使用して酸コモノマーを５１％中和している。使用したイオノマーは、デュポンによってＳｕｒｌｙｎ（登録商標）９３２０として販売されている、市販の製品である。実施例１、２、４から６および比較例Ｃ３までに使用したグラフト化剤は、エチレン７１．７５重量％、アクリル酸ｎ−ブチル２３重量％、およびメタクリル酸グリシジル５．２５重量％のターポリマーであり、Ｅ／ｎＢＡ／ＧＭＡ−５と略記する。
【００３９】
厚さ０．１２５インチ（０．３２ｃｍ）を有する射出成形試料について材料性状を試験した。ノッチ付きアイゾット衝撃強さ、引張り性状、曲げ弾性率、限界酸素指数（ＬＯＩ）、および電気的性質を全て、表２に掲げる、適合するアメリカ材料試験協会（ＡＳＴＭ）規格によって試験した。ＡＳＴＭ  Ｄ−１７０８によって、試験速度２．０インチ／分（５．１ｃｍ／分）で破断伸び（ＥＬＯ）を試験した。表２に示す性状から、本発明によって作製したアロイが、電線被覆材としての使用に良く適合しており、改良された衝撃強さおよび破断伸びを有する一方、耐油および難燃性を維持していることがわかる。
【００４０】
衝撃強さの改良により、ノッチ付きアイゾット値は比較例Ａについての０．３フィートポンド／インチ（１６０Ｎ−ｍ／ｍ）から実施例１についての１１．５フィートポンド／インチ（６１４Ｎ−ｍ／ｍ）まで増加している。実施例１および２はともに、比較例Ａにまさる改良された破断伸びを与えており、この性質が３０重量％から、１６０％を超える所まで増進している。この伸びの増大は、油膨潤性の増進、ＬＯＩの低下、および引張り強さの低下を伴うが、これらの３つの性状は全て、許容できる電線被覆材料として必要なこれらの性状を、依然として十分に凌駕するものである。
【００４１】
これらアロイの物理的性状をエチレン／酢酸ビニル系電線およびケーブル被覆材の典型的な性状と比較することにより、電線被覆材料としてのこれらアロイの価値をさらに例示する。表２における比較例Ｂ（原データは国際公開９８／５８０１９号（Ａｒｈａｒｔ）の表２に示される）は、このエチレン／酢酸ビニル共重合体電線被覆材の難燃性等級品についての性状を略述している。この比較材料は、油膨潤値１０３％、ＬＯＩ  ２８、および引張り強さ１．４ｋｐｓｉ（９．６５ＭＰａ）を与えている。このデータを実施例１および２のデータと比較することによりわかるように、本発明は、ＬＯＩにより測定した難燃性において同等であるが、熱可塑性成分を架橋することなく、耐油膨潤性および引張り強さにおいて遥かに優れた電線およびケーブル被覆材を提供している。したがって、実施例１は、比較例Ｂの約４倍の耐油性、および３倍を超える引張り強さを与えている。
【００４２】
表２のデータはさらに、この記載のアロイが、曲げモジュラスにより測定して、いかに非改質ＰＰＳ（比較例Ａ）よりも柔軟な材料を提供しているかを示している。実施例１のデータは、このアロイの曲げモジュラスが８０１ＭＰａと測定され、比較例Ａについて測定された３１０５ＭＰａから、７４％の低減を与えることを示している。その上、実施例１および２について得られた上述の特性は、熱変形温度（ＨＤＴ）または電気的性質における損失がほとんど、または全くなくて得られている。実施例１について、ＨＤＴは、非改質ＰＰＳ樹脂について測定した値から僅か４℃低下しているに過ぎない。
【００４３】
表３は、グラフト化剤の、イオノマーに対する比率が異なる本発明により作製したアロイについて、成形時の物理的性状を提示している。表３中に略述する組成物は、実施例４から６が、電線被覆用途向けに有用な、好ましい高流動性／低粘度ＰＰＳ樹脂（Ｒｙｔｏｎ（登録商標）ＧＲ０２）に基づくことを示している。電線被覆材の重要な性質の１つは、その材料の破断伸びである。破断伸びの値がより高いと、被覆材料が、その場合、破壊が起るまでに大きな変形を受けることができるので、有利である。
【００４４】
表３のデータは、本発明が記述するアロイについて、またＰＰＳ  ６０重量％に基づいて、グラフト化剤（Ｅ／ｎＢＡ／ＧＭＡ−５）のエチレン共重合体（イオノマー）に対する重量比として５、または好ましくはモル比として１．７４を用いるとき、破断伸びにおける最大値が得られることを示している。この最適な比率によって、実施例５が本発明の好ましいアロイ組成物を表わしていることが示される。
【００４５】
上記の実施例は、本発明が記述するアロイが、電線およびケーブル被覆材としての使用に十分に適合した、独特の性状のバランスを有する材料を提供することを示している。これらのアロイは、要求のきびしい電線およびケーブルの用途に必要とされる固有の難燃性、耐油性、耐衝撃性、たわみ性、および高温耐久性を有している。
【００４６】
【表１】
0004388721.tif 000002
【００４７】
押出機条件：１５０ＲＰＭ、および製造速度１２ポンド／時（５．４４ｋｇ／時）
【００４８】
【表２】
0004388721.tif 000003
【００４９】
注：
*ＰＰＳ−６０は、ＰＰＳ（Ｒｙｔｏｎ（登録商標）ＰＲ０９−６０）６０重量％、Ｉｒｇａｎｏｘ１０１０  ０．３重量％を有し、Ｓｕｒｌｙｎ９３２０を、Ｅ／ｎＢＡ／ＧＭＡとともに、１：３の比率で含む。ＰＰＳ−５０は、ＰＰＳ（Ｒｙｔｏｎ（登録商標）ＰＲ０９−６０）５０重量％、Ｉｒｇａｎｏｘ１０１０  ０．３重量％を有し、Ｓｕｒｌｙｎ９３２０を、Ｅ／ｎＢＡ／ＧＭＡとともに、１：４の比率で含む。
†ＥＶＡ／ＡＴＨは、難燃剤としてアルミナ三水和物（ＡＴＨ）を含有する、架橋したエチレン酢酸ビニル（ＥＶＡ）組成物である。原データおよびさらなる詳細は、国際公開９８／５８０１９号（表２中の比較例１、Ａｒｈａｒｔ）中に提示される。
【００５０】
【表１】
0004388721.tif 000004
【００５１】
比較例Ｃ〜Ｇ
比較例Ｃ〜Ｇを、上記のように調製した。表４における例は全て、配合物中にＲｙｔｏｎ（登録商標）ＧＲ０２のＰＰＳ  ６０重量パーセント、およびＩｒｇａｎｏｘ１０１０安定剤０．３重量％を使用した。表４は、全て１５０％未満の破断伸びを呈した比較例Ｃ〜Ｇを示す。これらの組成物は典型的に、電線およびケーブルの用途向けの適合性がより低いものである。
【００５２】
【表４】
0004388721.tif 000005
【００５３】
実施例７〜９および比較例Ｈ〜Ｌ：最適な組成物を決定するための重量比およびモル比の比較
【００５４】
【表５】
0004388721.tif 000006
【００５５】
表５における例は全て、配合物中にＲｙｔｏｎ（登録商標）ＧＲ０２のＰＰＳ  ６０重量パーセント、およびＩｒｇａｎｏｘ１０１０安定剤０．３重量％を使用した。表５に示す例は、ＧＭＡ９．２％を有するＥ／ＧＭＡポリマーを使用した実施例９、および、ＧＭＡ５．２５％を含有するポリマーを使用した例ＭおよびＮを除いて、アロイにおいてＧＭＡ１．４％を含有するポリマーを使用して、上述のように実施した。
【００５６】
これらの例および実施例５から、使用したエチレン共重合体の系によって、ＧＭＡ含有ポリマーのイオノマーに対する最適な重量比が実質的に変動し得るのを見ることができる（実施例９では３：１、実施例５では５：１、また実施例７では２０：１）。これらの最適な組成物は、電線およびケーブルの用途向けに優れている、２００％レベル周辺の破断伸びを有するポリマーアロイを提供するものである。ＧＭＡ含有ポリマーの、イオノマーに対するモル比は、これらの実施例において、よりばらつきがなく、決して１．７から１．９の範囲から逸脱せず、したがって、最適な組成物をより良く予測する指標であると思われる。
【００５７】
実施例１０〜１４：  追加試験したＧＭＡ：ＭＡＡモル比
下記のコンパウンドは全て、Ｒｙｔｏｎ（登録商標）ＧＲ０２のＰＰＳ、先行する実施例に使用したＰＰＳと同一のもの、に基づいており、上に記述したように調製し、試験した。各コンパウンドは、ＧＲ０２  ６０重量％、およびＩｒｇａｎｏｘ１０１０安定剤０．３重量％を含有しており、ＥｎＢＡＧＭＡ−５対イオノマー含量だけが異なっていた。それぞれについて破断伸びを測定した。
【００５８】
【表６】
0004388721.tif 000007
【００５９】
上記実施例からのデータを、図１にプロットしている。
【００６０】
このデータが示すように、ＧＭＡ：ＭＡＡ比率が、基剤としてＧＲ０２樹脂を使用するアロイについて破断伸びを最大にするための、重要なパラメータである。（破断伸びは、電線およびケーブル用配合物のための重要なパラメータであり、ある仕様では最小値１５０％を必要とする。）このデータは、ＧＭＡ：ＭＡＡ比率については約１．０から約５．５の広い範囲が好ましいことを示している。
以下に、本発明の好ましい態様を示す。
［１］  電線およびケーブル被覆材であって、
（ａ）４０重量％から９０重量％のポリフェニレンスルフィドと、
（ｂ）１０重量％から５０重量％のポリマーグラフト化剤であり、少なくとも５０重量％のエチレンと、０．５重量％から１５重量％の、（ｉ）炭素原子４〜１１個の不飽和エポキシド、（ｉｉ）炭素原子２〜１１個の不飽和イソシアン酸エステル、（ｉｉｉ）アルキル基が炭素原子１〜１２個からなるアルコキシシランまたはアルキルシラン、および（ｉｖ）オキサゾリンからなるグループから選択される少なくとも１つの第１の反応性部分と、０から４９重量％の、アルキル基およびエーテル基が炭素原子１〜１２個のものである、アクリル酸アルキルエステル、メタクリル酸アルキルエステル、ビニルエーテル、一酸化炭素、および二酸化硫黄の少なくとも１つから選択される第２の部分との共重合体であるポリマーグラフト化剤と、
（ｃ）１重量％から２０重量％のエチレン共重合体であり、少なくとも５０重量％のエチレンと、１重量％から３５重量％の酸含有不飽和モノカルボン酸と、０から４９重量％の、アクリル酸アルキルエステル、メタクリル酸アルキルエステル、ビニルエーテル、一酸化炭素、および二酸化硫黄の少なくとも１つから選択される部分とを含み、かつさらに、金属イオンにより酸基が０〜１００％中和されているエチレン共重合体と
を含む組成物から製造されることを特徴とする電線およびケーブル被覆材。
［２］  （ｂ）の第１の反応性部分対（ｃ）の酸のモル比が１．０から５．５の範囲にあることを特徴とする［１］に記載の電線およびケーブル被覆材。
［３］  （ｂ）の第１の反応性部分対（ｃ）の酸のモル比が１．７から４の範囲にあり、かつ（ｂ）がエチレン／アクリル酸ｎ−ブチル／メタクリル酸グリシジルのターポリマーであり、成分（ｃ）がイオノマーであることを特徴とする［１］に記載の電線およびケーブル被覆材。
［４］  （ｂ）：（ｃ）の重量比が３：１から約２０：１の範囲にあることを特徴とする［３］に記載の電線およびケーブル被覆材。
［５］  成分（ｂ）および（ｃ）を組合せた重量が約３０重量パーセントを超え、（ｂ）の第１の反応性部分対（ｃ）の酸のモル比が約１．７から約４の範囲にあり、かつ（ｂ）がエチレン／アクリル酸ｎ−ブチル／メタクリル酸グリシジルのターポリマーであり、成分（ｃ）がイオノマーであることを特徴とする［１］に記載の電線およびケーブル被覆材。
［６］  成分（ｂ）がエチレン／アクリル酸ｎ−ブチル／メタクリル酸グリシジルのターポリマーであり、かつ成分（ｃ）がイオノマーであることを特徴とする［１］または２のいずれかに記載の電線およびケーブル被覆材。
［７］  （ａ）４０重量％から９０重量％のポリフェニレンスルフィドと、
（ｂ）１０重量％から５０重量％のポリマーグラフト化剤であり、少なくとも５０重量％のエチレンと、０．５重量％から１５重量％の、（ｉ）炭素原子４〜１１個の不飽和エポキシド、（ｉｉ）炭素原子２〜１１個の不飽和イソシアン酸エステル、（ｉｉｉ）アルキル基が炭素原子１〜１２個からなるアルコキシシランまたはアルキルシラン、および（ｉｖ）オキサゾリンからなるグループから選択される少なくとも１つの第１の反応性部分と、０から４９重量％の、アルキル基およびエーテル基が炭素原子１〜１２個のものである、アクリル酸アルキルエステル、メタクリル酸アルキルエステル、ビニルエーテル、一酸化炭素、および二酸化硫黄の少なくとも１つから選択される第２の部分との共重合体であるポリマーグラフト化剤と、
（ｃ）１重量％から２０重量％のエチレン共重合体であり、少なくとも５０重量％のエチレンと、１重量％から３５重量％の酸含有不飽和モノカルボン酸と、０から４９重量％の、アクリル酸アルキルエステル、メタクリル酸アルキルエステル、ビニルエーテル、一酸化炭素、および二酸化硫黄の少なくとも１つから選択される部分とを含み、かつさらに、金属イオンにより酸基が０〜１００％中和されるエチレン共重合体と
を含む組成物であり、（ｂ）の第１の反応性部分対（ｃ）の酸のモル比が１．０から５．５の範囲にあることを特徴とする組成物。
［８］  ［７］の組成物から作製することを特徴とする物品。
［９］  ポリマー組成物で電線またはケーブルを被覆する方法であり、前記方法が、
（ａ）ポリマー組成物を加熱して、ポリマー溶融物を形成するステップと、
（ｂ）ポリマー溶融物を電線またはケーブルを取囲んで押出し、被覆された電線またはケーブルを形成するステップと
を含む方法であって、このポリマー組成物が、
（Ｉ）４０重量％から９０重量％のポリフェニレンスルフィドと、
（ＩＩ）１０重量％から５０重量％のポリマーグラフト化剤であり、少なくとも５０重量％のエチレンと、０．５重量％から１５重量％の、（ｉ）炭素原子４〜１１個の不飽和エポキシド、（ｉｉ）炭素原子２〜１１個の不飽和イソシアン酸エステル、（ｉｉｉ）アルキル基が炭素原子１〜１２個からなるアルコキシシランまたはアルキルシラン、および（ｉｖ）オキサゾリンからなるグループから選択される少なくとも１つの第１の反応性部分と、０から４９重量％の、アルキル基およびエーテル基が炭素原子１〜１２個のものである、アクリル酸アルキルエステル、メタクリル酸アルキルエステル、ビニルエーテル、一酸化炭素、および二酸化硫黄の少なくとも１つから選択される第２の部分との共重合体であるポリマーグラフト化剤と、
（ＩＩＩ）１重量％から２０重量％のエチレン共重合体であり、少なくとも５０重量％のエチレンと、１重量％から３５重量％の酸含有不飽和モノカルボン酸と、０から４９重量％の、アクリル酸アルキルエステル、メタクリル酸アルキルエステル、ビニルエーテル、一酸化炭素、および二酸化硫黄の少なくとも１つから選択される部分とを含み、かつさらに、金属イオンにより酸基が０〜１００％中和されるエチレン共重合体と
を含む組成物であることを特徴とする方法。
［１０］  （ＩＩ）の第１の反応性部分対（ＩＩＩ）の酸のモル比が１．０から５．５の範囲にあることを特徴とする［１７］に記載の方法。
【図面の簡単な説明】
【図１】  実施例１、比較例Ｃ３および実施例４〜１４について、破断伸び  対  ＧＭＡ：ＭＡＡモル比を示すグラフである。
【図１】
0004388721.tif 000008